КОМПОЗИЦИЯ ТЕРМОПЛАВКОГО АДГЕЗИВА И ЕЕ ИСПОЛЬЗОВАНИЕ

1. Термоплавкий адгезив, содержащий:
(a) примерно 5 до примерно 40% масс (со)полимера полипропилен-полиэтилен, имеющего (i) содержание пропилена примерно от 70 до примерно 95% масс от (со)полимера, (ii) индекс полидисперсности (Mw/Mn) меньше примерно, чем 3,0, (iii) скорость потока расплава примерно от 20 до примерно 300 г/10 мин, измеренную при 230°C/2,16 кг, согласно ASTM D1238, (iv) температуру плавления меньше примерно, чем 90°C, измеренную согласно ASTM 3418, и (v) значение теплоты плавления меньше примерно чем 35 Дж/г, измеренное при скорости нагрева и охлаждения 1°C/мин, согласно ASTM D3418-12;
(b) примерно от 30 до примерно 70% масс усилителя клейкости и
(c) необязательно, до примерно 30% масс воска или пластификатора;
где адгезив имеет (i) значение tan(δ) больше примерно, чем 30 при 140°C, 10 рад/сек и (ii) вязкость расплава примерно от 2000 до примерно 11000 сантипуаз при 150°C, измеренную согласно ASTM 3236-8.
2. Термоплавкий адгезив по п.1, где (со)полимер полипропилен-полиэтилен имеет (i) содержание пропилена примерно от 75 до примерно 92% масс от (со)полимера, (ii) индекс полидисперсности меньше чем 2,5, (iii) температуру плавления меньше примерно, чем 70°C и (iv) значение теплоты плавления меньше, чем 20 Дж/г.
5
5
9
9
до примерно3. Термоплавкий адгезив по п.1, где усилитель клейкости выбирают из группы, состоящей из C смолы, петролейных дистиллятов, гидрированных углеводородов, C/C смолы, C смолы, политерпенов, канифолей, гидрированных канифолей, сложных эфиров канифоли и их смесей.
4. Термоплавкий адгезив по п.1, где воск выбирается из группы, состоящей из парафина, микрокристаллического, полиэтиленового, полипропиленового воска Фишера-Тропша, окисленного функционализованного воска Фишера-Тропша и их смесей.
5. Термоплавкий адгезив по п.1, где пластификатор выбирается из группы, состоящей из полибутенов, полиизобутилена, парафинового масла, нафтенового масла, фталатов, бензоатов, сложных эфиров адипиновой кислоты, минерального масла, алифатических масел, ароматического масла, длинноцепного частичного сложного эфира простого эфира, сложных алкиловых моноэфиров, эпоксидизированных масел, сложных диалкиловых диэфиров, сложных ароматических диэфиров, сложного моноэфира простого алкилового эфира и их смесей.
6. Термоплавкий адгезив по п.1, содержащий:
(a) примерно от 15 до примерно 25% масс (со)полимера полипропилен-полиэтилен, имеющего (i) содержание пропилена примерно от 81 до примерно 91% масс от (со)полимера (iii) скорость потока расплава примерно от 40 до примерно 150 г/10 мин, (iv) температуру плавления меньше примерно, чем 65°C и (v) значение теплоты плавления меньше примерно, чем 20 Дж/г
(b) примерно от 50 до примерно 60% масс усилителя клейкости и
(c) примерно от 25 до примерно 35% масс воска или пластификатора.
где адгезив имеет (i) как начальную, так и состаренную прочность связывания при приклее 2,5 г/см больше 100 г/дюйм (40 г/см) и (ii) сырую прочность при времени статического отслаивания больше чем 300 секунд при приклее 2,5 г/см.
7. Термоплавкий адгезив, состоящий в основном из:
(a) примерно от 5 до примерно 40% масс (со)полимера полипропилен-полиэтилен, имеющего (i) содержание пропилена примерно от 70 до примерно 95% масс от (со)полимера, (ii) индекс полидисперсности (Mw/Mn) меньше примерно, чем 3,0, (iii) скорость потока расплава примерно от 20 до примерно 300 г/мин, измеренную при 230°C/2,16, согласно ASTM D1238, (iv) температуру плавления меньше примерно, чем 90°C, измеренную согласно ASTM 3418, и (v) значение теплоты плавления меньше примерно, чем 35 Дж/г, измеренное при скорости нагрева и охлаждения 10°C/мин, согласно ASTM D3418-12;
(b) примерно от 30 до примерно 70% масс усилителя клейкости;
(c) примерно 1 до примерно 50% масс полимера на основе аморфного поли-альфа-олефина и
(d) примерно от 1 до примерно 30% масс воска и/или пластификатора;
где адгезив имеет (i) значение tan (δ) больше примерно, чем 30 при 140°C, 10 рад/сек, и (ii) вязкость расплава примерно от 2000 до примерно 11000 сантипуаз при 150°C, измеренную согласно ASTM 3236-88.
8. Термоплавкий адгезив по п.9, где (со)полимер полипропилен-полиэтилен имеет (i) содержание пропилена примерно от 75 до примерно 92% масс от (со)полимера, (ii) индекс полидисперсности меньше чем 2,5, (iii) температуру плавления меньше примерно, чем 70°C и (iv) значения теплоты плавления меньше, чем 20 Дж/г.
до примернодо примернодо примернодо примернодо примернодо примернодо примерно9. Изделие, содержащее адгезив по п.1, размещенный между двумя подложками.
10. Способ формирования связанного изделия, включающий стадии:
1) распыления композиции термоплавкого адгезива по п.1, по меньшей мере, над частью первой подложки при температуре примерно 155°C или ниже и при уровне приклея от 0,1 до примерно 10 г/см;
2) нанесения второй подложки на термоплавкий адгезив и
3) охлаждения композиции термоплавкого адгезива до комнатной температуры.